(57)【要約】【課題】  本発明は、無機酸化物粒子を良好に分散し、硬化後の接着剤層の屈折率を高い水準に調整することが可能であり、透明性が良好で、かつ低温〜高温まで幅広い温度条件の接着力に優れた接着剤の提供を目的とする。【解決手段】  特定粒子径無機酸化物粒子（Ｘ）と、質量平均分子量が７００以上のエポキシ（メタ）アクリレート系オリゴマー（Ａ−１）またはポリエステル（メタ）アクリレート系オリゴマー（Ａ−２）と、水酸基、または複素環骨格の少なくともいずれかを有し、質量平均分子量が５００以下の（メタ）アクリレート系モノマー（Ｂ）とを含み、エポキシ（メタ）アクリレート系オリゴマー（Ａ−１）の場合、エポキシ（メタ）アクリレート系オリゴマー（Ａ−１）よりもアクリレートモノマー（Ｂ）を多く含む、実質的に溶剤を含まない、光学用活性エネルギー線重合性接着剤に関【選択図】なし【特許請求の範囲】
【請求項１】
平均一次粒子径が５〜１００ｎｍの無機酸化物粒子（Ｘ）と、質量平均分子量が７００以上の（メタ）アクリレート系オリゴマー（Ａ）と、質量平均分子量が５００以下の（メタ）アクリレート系モノマー（Ｂ）とを含む光学用活性エネルギー線重合性接着剤であって、
（メタ）アクリレート系オリゴマー（Ａ）が、エポキシ（メタ）アクリレート系オリゴマー（Ａ−１）、およびポリエステル（メタ）アクリレート系オリゴマー（Ａ−２）からなる群より選ばれ、
ポリエステル（メタ）アクリレート系オリゴマー（Ａ−２）は、二塩基酸もしくはその誘導体と多価アルコールとの重縮合によるポリエステル主鎖を有し、
（メタ）アクリレート系モノマー（Ｂ）が、水酸基、または複素環骨格の少なくともいずれかを有し、
（メタ）アクリレート系オリゴマー（Ａ）が、エポキシ（メタ）アクリレート系オリゴマー（Ａ−１）の場合、エポキシ（メタ）アクリレート系オリゴマー（Ａ−１）よりも（メタ）アクリレート系モノマー（Ｂ）を多く含み、
実質的に溶剤を含まない、
光学用活性エネルギー線重合性接着剤。
【請求項２】
さらに、芳香環を有し、水酸基および複素環骨格を有しない質量平均分子量が５００以下の（メタ）アクリレート系モノマー（Ｃ）を含む、請求項１記載の光学用活性エネルギー線重合性接着剤。
【請求項３】
さらに、シクロアルカン骨格、またはシクロアルケン骨格の少なくとも一方を有し、水酸基、複素環骨格および芳香環を有しない質量平均分子量が５００以下の（メタ）アクリレート系モノマー（Ｄ）を含む、請求項１または２記載の光学用活性エネルギー線重合性接着剤。
【請求項４】
エポキシ（メタ）アクリレート系オリゴマー（Ａ−１）の質量平均分子量が２００００以下、ポリエステル（メタ）アクリレート系オリゴマー（Ａ−２）の質量平均分子量が５００００以下である、請求項１〜３いずれか１項に記載の光学用活性エネルギー線重合性接着剤。
【請求項５】
第一の基材と、請求項１〜４いずれか１項に記載の光学用活性エネルギー線重合性接着剤の硬化物である樹脂層と、第二の基材とを備えた光学用積層体。
【発明の詳細な説明】
【技術分野】
【０００１】
本発明は、光学用活性エネルギー線重合性接着剤および光学用積層体に関する。
【背景技術】
【０００２】
液晶ディスプレイ（ＬＣＤ）等の画像表示装置は、その表面に防眩、視野角調整、およびハードコート等様々な機能を有する層が使用されている。そして、反射防止フィルムや導電性フィルム（ＩＴＯフィルム）など機能層を液晶パネルへ貼り合わせるときには、アクリルポリマーを使用した粘着剤が使用されていた。しかし、スマートフォン等の携帯情報端末は、テレビ用途と比較して画面が小さく、携帯性が要求されるため、市場からは液晶パネルの厚みを薄くする要求が強かった。粘着剤層の厚みを薄くすると粘着力が低下する粘着剤に代えて、接着剤層の厚みが薄い場合でも比較的高い接着力が得られる熱硬化型のエポキシ接着剤、ならびに紫外線硬化型のアクリル接着剤およびエポキシ系接着剤が検討されていた。
【０００３】
加えて、市場からは、接着機能と光学機能を併せ持つ接着剤が求めらるようになり、更に接着剤の塗工、貼合プロセスの関係から無溶剤の接着剤が求められている。前記光学機能は、例えば屈折率制御が挙げられる。
液晶パネルは、ガラス基板および偏光板に位相差板等の複数の光学機能を有する層が積層した構成であるが、積層に使用する接着剤は、屈折率が１．４７程度であるため、積層に使用する各部材（屈折率ガラス：１．５２程度、アクリル樹脂：１．５１程度、ポリカーボネート：１．６０、ポリエチレンテレフタレート：１．６５程度）との屈折率差が大きいので液晶パネルから発した光が各層を通過するたびに減衰して画面が暗くなるため、光を有効活用できていない問題があった。
【０００４】
この問題に対し、無機粒子を配合した接着層用塗料、粘接着剤、接着剤が開示されている。（特許文献１〜５）。
特許文献４には、４つのエステルユニットと（メタ）アクリロイル基とを有する分散剤と金属酸化物粒子を含有する接着剤が開示されている。
また、特許文献５には、（Ａ）ウレタンアクリレートやエポキシアクリレート等のオリゴマー型アクリレートと（Ｂ）無機微粒子とを含有する組成物を硬化してなる樹脂層を特定の基材の表面に設けてなる複層フィルムが開示されている（請求項１、請求項４、［０１０３］〜［０１１２］）。
【先行技術文献】
【特許文献】
【０００５】
【特許文献１】特開２００６−１８２８１９号公報
【特許文献２】特開２０１２−００１６９５号公報
【特許文献３】特表平１１−５０３７７３号公報
【特許文献４】特開２０１４−２２４２５０号公報
【特許文献５】ＷＯ２０１２／０３２９１９
【発明の概要】
【発明が解決しようとする課題】
【０００６】
特許文献4に開示される分散剤で得られる分散体の透明性ではディスプレイ業界の近年の高透過率の要求には十分とは言えず、また低温から高温までの幅広い温度条件で接着力を確保することはできなかった。
【０００７】
また、特許文献５は、オリゴマー型アクリレートの他にモノマーの利用を開示し、具体的にはオリゴマー型アクリレートを主成分とし、少量のモノマーの併用を開示する。このような組成物は、接着性能が不十分であり、特に低温条件では剥がれやすいという問題があった。
【０００８】
本発明は、無機酸化物粒子を良好に分散し、硬化後の接着剤層の屈折率を高い水準に調整（例えば、積層の対象である基材の屈折率よりもできるだけ高い値、具体的には１．５４以上）することが可能であり、透明性が良好で、かつ低温〜高温まで幅広い温度条件の接着力に優れた接着剤の提供を目的とする。
【課題を解決するための手段】
【０００９】
本発明は、平均一次粒子径が５〜１００ｎｍの無機酸化物粒子（Ｘ）と、質量平均分子量が７００以上の（メタ）アクリレート系オリゴマー（Ａ）と、質量平均分子量が５００以下の（メタ）アクリレート系モノマー（Ｂ）とを含む光学用活性エネルギー線重合性接着剤であって、
（メタ）アクリレート系オリゴマー（Ａ）が、エポキシ（メタ）アクリレート系オリゴマー（Ａ−１）、およびポリエステル（メタ）アクリレート系オリゴマー（Ａ−２）からなる群より選ばれ、
ポリエステル（メタ）アクリレート系オリゴマー（Ａ−２）は、二塩基酸もしくはその誘導体と多価アルコールとの重縮合によるポリエステル主鎖を有し、
（メタ）アクリレート系モノマー（Ｂ）が、水酸基、または複素環骨格の少なくともいずれかを有し、
（メタ）アクリレート系オリゴマー（Ａ）が、エポキシ（メタ）アクリレート系オリゴマー（Ａ−１）の場合、エポキシ（メタ）アクリレート系オリゴマー（Ａ−１）よりもアクリレートモノマー（Ｂ）を多く含み、
実質的に溶剤を含まない、
光学用活性エネルギー線重合性接着剤に関する。
【００１０】
また、本発明は、さらに、芳香環を有し、水酸基および複素環骨格を有しない質量平均分子量が５００以下の（メタ）アクリレート系モノマー（Ｃ）を含む、前記の光学用活性エネルギー線重合性接着剤に関する。
また、本発明は、さらに、シクロアルカン骨格、またはシクロアルケン骨格の少なくとも一方を有し、水酸基、複素環骨格および芳香環を有しない質量平均分子量が５００以下の（メタ）アクリレート系モノマー（Ｄ）を含む、前記の光学用活性エネルギー線重合性接着剤に関する。
また、本発明は、エポキシ（メタ）アクリレート系オリゴマー（Ａ−１）の質量平均分子量が２００００以下、ポリエステル（メタ）アクリレート系オリゴマー（Ａ−２）の質量平均分子量が５００００以下である、前記の光学用活性エネルギー線重合性接着剤に関する。
【００１１】
また、本発明は、第一の基材と、前記の光学用活性エネルギー線重合性接着剤の硬化物である樹脂層と、第二の基材とを備えた光学用積層体に関する。
【発明の効果】
【００１２】
本発明により、透明性が良好であり、屈折率も高く、常温〜低温条件の接着力に優れた接着剤の提供できるようになった。
【発明を実施するための形態】
【００１３】
以下、本発明の実施形態について説明する。
＜光学用活性エネルギー線重合性接着剤＞
本発明の光学用活性エネルギー線重合性接着剤（以下、単に「接着剤」と称することがある）は、無機酸化物粒子（Ｘ）と、（メタ）アクリレート系オリゴマー（Ａ）と、（メタ）アクリレート系モノマー（Ｂ）とを含み、実質的に溶剤を含まない。
【００１４】
ここで、「活性エネルギー線」とは、紫外線、可視光線、赤外線、エレクトロンビーム（ＥＢ）、及び放射線を含む、化学反応を生じさせるための活性化に必要なエネルギーを提供できる広義のエネルギー線を意味する。本発明の活性エネルギー線重合性接着剤は、前記活性エネルギー線の照射によって、重合反応が進行し、樹脂層等の硬化物を形成する。
【００１５】
また、本明細書では、「（メタ）アクリロイル」、「（メタ）アクリル酸」、「（メタ）アクリレート」、「（メタ）アクリロイルオキシ」、及び「（メタ）アリル」と表記した場合には、特に断りがない限り、それぞれ、「アクリロイル及び／又はメタクリロイル」、「アクリル酸及び／又はメタクリル酸」、「アクリレート及び／又はメタクリレート」、「アクリロイルオキシ及び／又はメタクリロイルオキシ」、及び「アリル及び／又はメタリル」を意味するものとする。
【００１６】
本発明において平均一次粒子径が５〜１００ｎｍの無機酸化物粒子（Ｘ）（以下無機酸化物粒子（Ｘ）ともいう）は、接着剤の屈折率を調整する機能を有する。平均一次粒子径が前記範囲内であることで所定の屈折率が得られる上、光散乱が生じ難く、透明性が優れる。なお本発明で平均一次粒子径は、透過型電子顕微鏡（ＴＥＭ）または走査型電子顕微鏡（ＳＥＭ）を使用した拡大画像（千倍〜１万倍）から観察できる１０〜３０個程度の粒子から算出した平均値である。
【００１７】
＜無機酸化物粒子（Ｘ）＞
前記無機酸化物粒子（Ｘ）は、例えばチタニウム、亜鉛、ジルコニウム、アンチモン、インジウム、スズ、アルミニウムおよび珪素のうちいずれか１種の元素を含むことが好ましい。なお、前記元素は金属がより好ましい。
具体的には、五酸化アンチモン、アンチモンドープ酸化スズ（ＡＴＯ）、スズドープ酸化インジウム（ＩＴＯ）、フッ素ドープ酸化スズ（ＦＴＯ）、リンドープ酸化スズ（ＰＴＯ）、アンチモン酸亜鉛（ＡＺＯ）、インジウムドープ酸化亜鉛（ＩＺＯ）、酸化スズ、ＡＴＯ被覆酸化チタン、アルミニウムドープ酸化亜鉛、酸化チタン、酸化亜鉛、酸化ジルコニウム、酸化アルミニウム、酸化珪素等が挙げられる。これらのは、単独または２種類以上を併用できる。
【００１８】
前記無機酸化物粒子（Ｘ）の形状は、球形状、直方体形状、針形状、繊維形状、紡錘形状および板形状が好ましい。
ここで球状以外の無機酸化物粒子の平均一次粒子径は、粒子の形を構成する最も短い辺を平均して平均一次粒子径とする。例えば、粒子に長軸長さと短軸長さがある場合は、短軸長さを平均して算出する。前記無機酸化物粒子（Ｘ）の平均一次粒子径は５〜１００ｎｍであり、５〜８０nｍであることが形成される接着剤の透明性の点で好ましい。
前記無機酸化物粒子（Ｘ）の屈折率は例えば、酸化チタン（屈折率２．５〜２．７）、酸化亜鉛（屈折率１．９５）、酸化ジルコニウム（屈折率２．４）、酸化アルミニウム（屈折率１．６〜１．７）酸化珪素（屈折率１．４５）などが挙げられる。中でも、酸化ジルコニウム、酸化チタンが好ましい。
【００１９】
前記無機酸化物粒子（Ｘ）は、その表面をシランカップリング剤を使用して被覆層を形成することもできる。前記被覆層の存在により、無機酸化物粒子を接着剤中に分散し易くなる。
前記シランカップリング剤は、例えば、γ−メタクリロキシプロピルトリメトキシシラン、γ−メタクリロキシプロピルトリエトキシシラン、γ−メタクリロキシプロピルトリブトキシシラン、γ−メタクリロキシプロピルメチルジメトキシシラン、γ−メタクリロキシプロピルメチルジエトキシシランなどのメタクリロキシ基とアルキル基とアルコキシ基を２つ有するシラン化合物；、
γ−アクリロキシプロピルトリメトキシシラン、γ−アクリロキシプロピルトリエトキシシラン、γ−アクリロキシプロピルメチルジメトキシシランなどのアクリロキシ基とアルキル基とアルコキシ基を２つ有するシラン化合物；、
γ−メタクリロキシメチルトリメトキシシラン、γ−アクリロキシメチルトリメトキシシランなどの（メタ）アクリロキシアルキル基とアルコキシ基を３つ有するシラン化合物；、
ビニルトリメトキシシラン、ビニルトリエトキシシラン、ビニルトリブトキシシラン、ビニルメチルジメトキシシランなどのビニル基を有するアルコキシシラン；、
５−ヘキセニルトリメトキシシラン、９−デセニルトリメトキシシラン、スチリルトリメトキシシランなどのアルキル基を有するアルコキシシラン；、
γ−アミノプロピルトリメトキシシラン、γ−アミノプロピルトリエトキシシラン、γ−アミノプロピルメチルジメトキシシラン、γ−アミノプロピルメチルジエトキシシランなどのアミノアルキル基とアルコキシ基とを有するシラン；、
γ−メルカプトプロピルトリメトキシシラン、γ−メルカプトプロピルトリエトキシシラン、γ−メルカプトプロピルメチルジメトキシシラン、γ−メルカプトプロピルメチルジエトキシシラン、β−メルカプトメチルフェニルエチルトリメトキシシラン、メルカプトメチルトリメトキシシラン、６−メルカプトヘキシルトリメトキシシラン、１０−メルカプトデシルトリメトキシシランなどのメルカプト基を有する化合物；、
テトラメトキシシラン、テトラエトキシシラン、テトラプロポキシシラン、テトラブトキシシランなどのテトラアルコキシシラン；、
３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、フェニルトリメトキシシラン、ヘキサメチルシラザン、ジフェニルジメトキシシラン、１，３，５−トリス（３−トリメトキシシリルプロピル）イソシアヌレート、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−イソシアネートプロピルトリエトキシシランなどが挙げられる。
【００２０】
無機酸化物粒子（Ｘ）は、無機酸化物粒子（Ｘ）と活性エネルギー線重合性成分との合計１００質量％中に１〜５０質量％含むことが好ましく、５〜３０質量％がより好ましい。１〜５０質量％含むことで、屈折率制御が容易になり、更に高温における接着力が良好となる傾向がある。これは温度変化による接着剤硬化膜の体積変化を緩和するためと推測される。
【００２１】
＜（メタ）アクリレート系オリゴマー（Ａ）＞
（メタ）アクリレート系オリゴマー（Ａ）は、質量平均分子量が７００以上のものであり、活性エネルギー線重合性成分の１つである。
（メタ）アクリレート系オリゴマー（Ａ）は、エポキシ（メタ）アクリレート系オリゴマー（Ａ−１）、およびポリエステル（メタ）アクリレート系オリゴマー（Ａ−２）からなる群より選ばれる。
【００２２】
＜エポキシ（メタ）アクリレート系オリゴマー（Ａ−１）＞
エポキシ（メタ）アクリレート系オリゴマー（Ａ−１）は、２つ以上のエポキシ基を有するエポキシ化合物と、カルボキシル基含有（メタ）アクリレート化合物とを少なくとも反応させてなるものである。
【００２３】
エポキシ（メタ）アクリレート系オリゴマー（Ａ−１）は、種々の方法で得ることができる。
例えば、２つ以上のエポキシ基を有するエポキシ化合物中のエポキシ基に対し、カルボキシル基含有（メタ）アクリレート化合物中のカルボキシル基をほぼ等量、具体的には±１０％以内となるように反応させるのが好ましい。
あるいは、２つ以上のエポキシ基を有するエポキシ化合物中のエポキシ基に対し、多塩基酸中のカルボキシル基を当量未満の割合で反応させ、エポキシ基を残し、その残りのエポキシ基に対して、カルボキシル基含有（メタ）アクリレート化合物中のカルボキシル基をほぼ等量、具体的には±１０％以内となるように反応させるのが好ましい。
あるいは、２つ以上のエポキシ基を有するエポキシ化合物と、多塩基酸と、カルボキシル基含有（メタ）アクリレート化合物とをすべて一緒に反応させても構わないが、この場合は、エポキシ基に対し、カルボキシル基の合計がほぼ等量、具体的には±１０％以内となるように反応させるのが好ましい。
また、いずれの場合においても、反応系全体の「カルボキシル基」と「エポキシ基」のバランスが等量±１０％以内にすることにより、カルボキシル基、またはエポキシ基が本発明の接着剤中に残りにくくなり、接着剤の保存安定性が良好となるため好ましい。
【００２４】
２つ以上のエポキシ基を含有するエポキシ化合物としては、エポキシ基を２個含有する化合物であればよく、特に限定されるものではない。具体的には、例えば、クレゾールノボラック型エポキシ化合物、フェノールノボラック型エポキシ化合物、エチレングリコールジグリシジルエーテル、ポリエチレングリコールジグリシジルエーテル、１，６-ヘキサンジオールジグリシジルエーテル、ビスフェノールＡ・エピクロロヒドリン型エポキシ樹脂、ビスフェノールＦ・エピクロロヒドリン型エポキシ樹脂、ビフェノール・エピクロロヒドリン型エポキシ樹脂、グリセリン・エピクロロヒドリン付加物のポリグリシジルエーテル、レゾルシノールジグリシジルエーテル、ポリブタジエンジグリシジルエーテル、ヒドロキノンジグリシジルエーテル、ジブロモネオペンチルグリコールジグリシジルエーテル、ネオペンチルグリコールジグリシジルエーテル、ヘキサヒドロフタル酸ジグリシジルエステル、水添ビスフェノールＡ型ジグリシジルエーテル、ジヒドロキシアントラセン型エポキシ樹脂、ポリプロピレングリコールジグリシジルエーテル、ジフェニルスルホンジグリシジルエーテル、ジヒドロキシベンゾフェノンジグリシジルエーテル、ビフェノールジグリシジルエーテル、ジフェニルメタンジグリシジルエーテル、ビスフェノールフルオレンジグリシジルエーテル、ビスクレゾールフルオレンジグリシジルエーテル、ビスフェノキシエタノールフルオレンジグリシジルエーテル、１，３−ビス（Ｎ，Ｎ−ジグリシジルアミノメチル）シクロヘキサン、Ｎ，Ｎ−ジグリシジルアニリン、Ｎ，Ｎ−ジグリシジルトルイジン、特開２００４−１５６０２４号公報、特開２００４−３１５５９５号公報、特開２００４−３２３７７７号公報に開示されている柔軟性に優れたエポキシ化合物等が挙げられる。
【００２５】
中でも、ビスフェノールＡ、ビスフェノールＦ、ビフェニル、フルオレン骨格を含有するエポキシ樹脂は、最終的に得られるエポキシ（メタ）アクリレート系オリゴマー（Ａ−１）の屈折率が高くなるため好ましい。
本発明において、２つ以上のエポキシ基を含有するエポキシ化合物は単独で使用しても良いし、複数を併用しても構わない。
【００２６】
エポキシ（メタ）アクリレート系オリゴマー（Ａ−１）の製造の際に用い得るカルボキシル基含有（メタ）アクリレート化合物としては、（メタ）アクリル酸、クロトン酸、二塩基酸（マレイン酸、フマル酸、イタコン酸、フタル酸、コハク酸など）を水酸基含有アクリレート化合物でハーフエステル化したもの、または二塩基酸無水物を水酸基含有アクリレート化合物でハーフエステル化したもの、無水イタコン酸をアルキルアルコールでハーフエステル化したもの、および、これらの化合物にε−カプロラクトンを数ｍｏｌ付加したもの等が挙げられる。
【００２７】
エポキシ（メタ）アクリレート系オリゴマー（Ａ−１）の製造の際に用い得る多塩基酸としては、芳香族系、脂肪族系、および脂環族系が挙げられ、それぞれ特に制限が無く使用できる。屈折率の高いエポキシ（メタ）アクリレート系オリゴマー（Ａ−１）が得られるという点で、多塩基酸を用いる場合は、芳香族多塩基酸を用いることが好ましい。
【００２８】
芳香族系多塩基酸としては、より具体的には、例えば、芳香族ジカルボン酸としては、例えば、ｏ−フタル酸、イソフタル酸、テレフタル酸、トルエンジカルボン酸、２，５−ジメチルテレフタル酸、２，２’−ビフェニルジカルボン酸、４，４−ビフェニルジカルボン酸、１，４−ナフタレンジカルボン酸、２，６−ナフタレンジカルボン酸、ノルボルネンジカルボン酸、ジフェニルメタン−４，４´−ジカルボン酸、フェニルインダンジカルボン酸、１，２−アズレンジカルボン酸、１，３−アズレンジカルボン酸、４，５−アズレンジカルボン酸、（−）−１，３−アセナフテンジカルボン酸、１，４−アントラセンジカルボン酸、１，５−アントラセンジカルボン酸、１，８−アントラセンジカルボン酸、２，３−アントラセンジカルボン酸、１，２−フェナントレンジカルボン酸、４，５−フェナントレンジカルボン酸、３，９−ペリレンジカルボン酸等の芳香族ジカルボン酸や、無水フタル酸、４−メチル無水フタル酸等の芳香族ジカルボン酸無水物が挙げられ、これらの芳香族ジカルボン酸及びその無水物等が利用できる。
【００２９】
脂肪族系多塩基酸としては、より具体的には、例えば、シュウ酸、マロン酸、コハク酸、アジピン酸、セバチン酸、アゼライン酸、スベリン酸、マレイン酸、クロロマレイン酸、フマル酸、ドデカン二酸、ピメリン酸、シトラコン酸、グルタル酸、イタコン酸、無水コハク酸、無水マレイン酸等が挙げられ、これらの脂肪族ジカルボン酸及びその無水物が利用できる。又、無水コハク酸の誘導体（メチル無水コハク酸物、２，２−ジメチル無水コハク酸、ブチル無水コハク酸、イソブチル無水コハク酸、ヘキシル無水コハク酸、オクチル無水コハク酸、ドデセニル無水コハク酸、フェニル無水コハク酸等）、無水グルタル酸の誘導体（無水グルタル酸、３−アリル無水グルタル酸、２，４−ジメチル無水グルタル酸、２，４−ジエチル無水グルタル酸、ブチル無水グルタル酸、ヘキシル無水グルタル酸等）、無水マレイン酸の誘導体（２−メチル無水マレイン酸、２，３−ジメチル無水マレイン酸、ブチル無水マレイン酸、ペンチル無水マレイン酸、ヘキシル無水マレイン酸、オクチル無水マレイン酸、デシル無水マレイン酸、ドデシル無水マレイン酸、２，３−ジクロロ無水マレイン酸、フェニル無水マレイン酸、２，３−ジフェニル無水マレイン酸等）等の無水物誘導体も利用できる。
【００３０】
脂環族系多塩基酸としては、より具体的には、例えば、脂環族ジカルボン酸としては、例えば、ダイマー酸、シクロプロパン−１α，２α−ジカルボン酸、シクロプロパン−１α，２β−ジカルボン酸、シクロプロパン−１β，２α−ジカルボン酸、シクロブタン−１，２−ジカルボン酸、シクロブタン−１α，２β−ジカルボン酸、シクロブタン−１α，３β−ジカルボン酸、シクロブタン−１α，３α−ジカルボン酸、（１Ｒ）−シクロペンタン−１β，２α−ジカルボン酸、ｔｒａｎｓ−シクロペンタン−１，３−ジカルボン酸、（１β，２β）−シクロペンタン−１，３−ジカルボン酸、（１β，３β）−シクロペンタン−１，３−ジカルボン酸、（１Ｓ，２Ｓ）−１，２−シクロペンタンジカルボン酸、１，２−シクロヘキサンジカルボン酸、１，３−シクロヘキサンジカルボン酸、１，４−シクロヘキサンジカルボン酸、１，１−シクロヘプタンジカルボン酸、クバン−１，４−ジカルボン酸、２，３−ノルボルナンジカルボン酸、ヘキサヒドロテレフタル酸、ヘキサヒドロイソフタル酸、ヘキサヒドロフタル酸、テトラヒドロフタル酸等の飽和脂環属ジカルボン酸や、１−シクロブテン−１，２−ジカルボン酸、３−シクロブテン−１，２−ジカルボン酸、１−シクロペンテン−１，２−ジカルボン酸、４−シクロペンテン−１，３−ジカルボン酸、１−シクロヘキセン−１，２−ジカルボン酸、２−シクロヘキセン−１，２−ジカルボン酸、３−シクロヘキセン−１，２−ジカルボン酸、４−シクロヘキセン−１，３−ジカルボン酸、２，５−ヘキサジエン−１α，４α−ジカルボン酸等の環内に不飽和二重結合が１もしくは２個有した不飽和脂環属ジカルボン酸が挙げられ、これらの脂環族ジカルボン酸及びその無水物等が利用できる。
【００３１】
また、ヘキサヒドロ無水フタル酸の誘導体（（３−メチル−ヘキサヒドロ無水フタル酸、４−メチル−ヘキサヒドロ無水フタル酸）、テトラヒドロ無水フタル酸の誘導体（１，２，３，６−テトラヒドロ無水フタル酸、３−メチル−１，２，３，６−テトラヒドロ無水フタル酸、４−メチル−１，２，３，６−テトラヒドロ無水フタル酸、メチルブテニル−１，２，３，６−テトラヒドロ無水フタル酸等）等の水素添化した無水フタル酸誘導体も脂環族ジカルボン酸無水物として利用できる。
【００３２】
さらに、無水クロレンド酸、無水ヘット酸、ビフェニルジカルボン酸無水物、無水ハイミック酸、エンドメチレン−１，２，３，６−テトラヒドロ無水フタル酸、メチル−３，６−エンドメチレン−１，２，３，６−テトラヒドロ無水フタル酸、１，２−シクロヘキサンジカルボン酸無水物、１−シクロペンテン−１，２−ジカルボン酸無水物、メチルシクロヘキセンジカルボン酸無水物、１，８−ナフタレンジカルボン酸無水物、オクタヒドロ−１，３−ジオキソ−４，５−イソベンゾフランジカルボン酸無水物等の酸無水物類も多塩基酸として使用可能である。
【００３３】
＜ポリエステル（メタ）アクリレート系オリゴマー（Ａ−２）＞
ポリエステル（メタ）アクリレート系オリゴマー（Ａ−２）について説明する。
ポリエステル（メタ）アクリレート系オリゴマー（Ａ−２）は、二塩基酸もしくはその誘導体と多価アルコールとの重縮合によるポリエステル主鎖を有するものであり、多価アルコールとしてはジオールを用いることが好ましい。（メタ）アクリロイル基は種々の方法で導入することができる。
【００３４】
例えば、末端にカルボキシル基が残るように主鎖を形成した後、水酸基と（メタ）アクリロイル基とを有する化合物を前記カルボキシル基に反応させたり、エポキシ基と（メタ）アクリロイル基とを有する化合物を前記カルボキシル基に反応させたり、
あるいは、
末端に水酸基が残るように主鎖を形成した後、カルボキシル基含有アクリレート化合物を前記の末端の水酸基に反応させたり、イソシアナト基と（メタ）アクリロリル基とを有する化合物を前記末端の水酸基に反応させたりすることにより得ることができる。
多塩基酸もしくはその誘導体として３官能のものや、多価アルコールとして３官能のものを用い、側鎖にカルボキシル基や水酸基を導入し、これらの官能基を起点として（メタ）アクリロリル基を導入することもできる。
【００３５】
前記二塩基酸としては、エポキシ（メタ）アクリレート系オリゴマー（Ａ−２）の原料として前記したものを任意に使用できる。
また、二塩基酸の誘導体としては、二塩基酸の無水物や、エタノール等の低級アルコールと多塩基酸との反応生成物が挙げられる。
屈折率の高いポリエステル（メタ）アクリレート系オリゴマー（Ａ−２）が得られるという点で、二塩基酸もしくはその誘導体としては、芳香族二塩基酸もしくはその誘導体を用いることが好ましい。
【００３６】
また、多価アルコールとしては、数平均分子量（Ｍｎ）：約５０〜５００の比較的低分子量のポリオール類が挙げられるが、特に制限が無く使用できる。
【００３７】
比較的低分子量のポリオール類としては、より具体的には、例えば、エチレングリコール、プロピレングリコール、ジプロピレングリコール、ジエチレングリコール、トリエチレングリコール、ブチレングリコール、３−メチル−１，５−ペンタンジオール、２，４−ジエチル−１，５−ペンタンジオール、２−メチル−１，８−オクタンジオール、３，３’−ジメチロールヘプタン、２−ブチル−２−エチル−１，３−プロパンジオール、ポリオキシエチレングリコール（付加モル数１０以下）、ポリオキシプロピレングリコール（付加モル数１０以下）、プロパンジオール、１，３−ブタンジオール、１，４−ブタンジオール、１，５−ペンタンジオール、１，６−ヘキサンジオール、１，９−ノナンジオール、ネオペンチルグリコール、オクタンジオール、ブチルエチルペンタンジオール、２−エチル−１，３−ヘキサンジオール、シクロヘキサンジオール、シクロヘキサンジメタノール，トリシクロデカンジメタノール、シクロペンタジエンジメタノール、ダイマージオール等の脂肪族又は脂環式ジオール類；
【００３８】
１，３−ビス（２−ヒドロキシエトキシ）ベンゼン、１，２−ビス（２−ヒドロキシエトキシ）ベンゼン、１，４−ビス（２−ヒドロキシエトキシ）ベンゼン、４，４’−メチレンジフェノール、４，４’−（２−ノルボルニリデン）ジフェノール、４，４’−ジヒドロキシビフェノール、ｏ−，ｍ−及びｐ−ジヒドロキシベンゼン、４，４’−イソプロピリデンフェノール、ビスフェノールにアルキレンオキサイドを付加させた付加型ビスフェノール等の芳香族ジオール類等を挙げることができる。
【００３９】
付加型ビスフェノールの原料ビスフェノールとしては、ビスフェノールＡ、ビスフェノールＦ等が挙げられ、原料アルキレンオキサイドとしては、エチレンオキサイド、プロピレンオキサイド等が挙げられる。
【００４０】
また、グリセリン、トリメチロールプロパン、ペンタエリスリトール、ジペンタエリスリトールなどの３つ以上の水酸基を含有するポリオールを一部使用しても良い。
【００４１】
前記、多価アルコールのうち、ネオペンチルグリコール、３−メチル−１，５−ペンタンジオール、２，４−ジエチル−１，５−ペンタンジオール、２−メチル−１，８−オクタンジオール、３，３’−ジメチロールヘプタン、２−ブチル−２−エチル−１，３−プロパンジオール、ブチルエチルペンタンジオール、２−エチル−１，３−ヘキサンジオール、トリメチロールプロパン、ペンタエリスリトールなどの、分岐したアルカンに水酸基が２つ以上導入されたものが、オリゴマーの、密着性、耐熱性等の点で好ましい。
【００４２】
また、多価アルコールとしては、分岐したアルカンに水酸基が２つ以上導入された多価アルコールを用いることが、密着性、耐熱性等の点で更に好ましい。前記例示化合物の中では、例えば、ネオペンチルグリコール、３−メチル−１，５−ペンタンジオール、２，４−ジエチル−１，５−ペンタンジオール、２−メチル−１，８−オクタンジオール、３，３’−ジメチロールヘプタン、２−ブチル−２−エチル−１，３−プロパンジオール、ブチルエチルペンタンジオール、２−エチル−１，３−ヘキサンジオール、トリメチロールプロパン、ペンタエリスリトール等が挙げられる。
【００４３】
（メタ）アクリロリル基の導入のために用いられる化合物について説明する。
カルボキシル基との反応を利用する際に用いられる水酸基と（メタ）アクリロリル基とを有する化合物としては、後で説明する水酸基と（メタ）アクリロリル基と有する化合物（Ｂ−１）を同様に例示できる。
カルボキシル基との反応を利用する際に用いられるエポキシ基と（メタ）アクリロリル基とを有する化合物としては、グリシジル(メタ)アクリレート、メチルグリシジル（メタ）アクリレート、３，２−グリシドキシエチル（メタ）アクリレート、３，４−エポキシシクロヘキシル（メタ）アクリレート、３，４-エポキシブチル（メタ）アクリレート、若しくは４，５−エポキシペンチル（メタ）アクリレート等が挙げられる。
【００４４】
水酸基との反応を利用する際に用いられるカルボキシル基含有アクリレート化合物としては、エポキシアクリレートオリゴマー（Ａ−２）の原料として前記したものを任意に使用できる。
水酸基との反応を利用する際に用いられるイソシアナト基と（メタ）アクリロリル基とを有する化合物としては、イソシアン酸ビニル、イソシアン酸アリル、イソシアン酸（メタ）アクリロイル、イソシアナトアルキル（メタ）アクリレート等が挙げられる。
【００４５】
（メタ）アクリレート系オリゴマー（Ａ）の質量平均分子量（Ｍｗと称す。）は７００以上であり、
エポキシ（メタ）アクリレート系オリゴマー（Ａ−１）のＭｗは７００以上２００００以下の範囲であることが好ましい。更に、Ｍｗが１０００〜１００００の範囲がより好ましい。
一方、ポリエステル（メタ）アクリレート系オリゴマー（Ａ−２）のＭｗは７００以上５００００以下の範囲であることが好ましい。更に、Ｍｗが１０００〜２００００の範囲がより好ましい。
（メタ）アクリレート系オリゴマー（Ａ）のＭｗが７００以上であることにより、接着剤の硬化膜、即ち接着層の柔軟性が向上し、接着力や耐久性が向上する。また、（メタ）アクリレート系オリゴマー（Ａ）のＭｗが大き過ぎないことによって、適度な流動性を発現し無機酸化物粒子（Ｘ）を効果的に分散できるばかりでなく、接着剤に含まれる他の成分との相溶性が向上し、形成される接着剤層の透明性が向上する。
なお、本発明におけるＭｗは、ＧＰＣにおけるポリスチレン換算の質量平均分子量である。詳細は後述の実施例に記載する。
【００４６】
（メタ）アクリレート系オリゴマー（Ａ）は、無機酸化物粒子（Ｘ）を微分散するための分散剤として用いることができる。
無機酸化物粒子（Ｘ）１００質量部に対し、（メタ）アクリレート系オリゴマー（Ａ）を１０〜５００質量部用いることが好ましい。（メタ）アクリレート系オリゴマー（Ａ）を１０質量部以上用いることにより無機酸化物粒子（Ｘ）の分散性が向上し、接着剤膜の透明性が向上する。（メタ）アクリレート系オリゴマー（Ａ）を５００質量部以下用いることにより、分散時の粘度を適度に下げ、分散プロセスにおける解砕力が高めることができ分散しやすくなる。
【００４７】
＜質量平均分子量が５００以下の（メタ）アクリレート系モノマー（Ｂ）＞
前記（メタ）アクリレートモノマー（Ｂ）は、水酸基を有すか、または複素環骨格の少なくともいずれかを有すものである。水酸基および複素環骨格を有すものは水酸基を有する（メタ）アクリレートモノマー（Ｂ−１）に分類することとする。
前述の（メタ）アクリレート系オリゴマー（Ａ）が、エポキシ（メタ）アクリレート系オリゴマー（Ａ−１）の場合、本発明の接着剤は、エポキシ（メタ）アクリレート系オリゴマー（Ａ−１）よりも（メタ）アクリレート系モノマー（Ｂ）を多く含む。（メタ）アクリレート系モノマー（Ｂ）を多く含むことによって、室温での接着力が向上するばかりでなく、低温での接着力も向上する。
【００４８】
＜水酸基を有する（メタ）アクリレートモノマー（Ｂ−１）＞
接着剤中に水酸基を有する（メタ）アクリレートモノマー（Ｂ−１）を含むことで、基材の水酸基等と水素結合を形成し、室温および低温での接着力が向上する。
【００４９】
前記モノマー（Ｂ−１）としては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸４−ヒドロキシブチル、（メタ）アクリル酸６−ヒドロキシヘキシル、（メタ）アクリル酸８−ヒドロキシオクチル、シクロヘキサンジメタノールモノ（メタ）アクリル酸エステル、（メタ）アクリル酸１２−ヒドロキシラウリル、（メタ）アクリル酸エチル−α−（ヒドロキシメチル）等の水酸基を有する単官能（メタ）アクリル酸エステル；
（メタ）アクリル酸グリシジルラウリン酸エステル等の脂肪酸エステル系（メタ）アクリル酸エステル；
シクロヘキサンジメタノールモノ（メタ）アクリレート、シクロヘキサンジエタノールモノ（メタ）アクリレート、２−ヒドロキシ−３−フェノキシプロピル（メタ）アクリレート、２−（メタ）アクリロイルオキシエチルー２−ヒドロキシエチルフタル酸、等の環状（メタ）アクリル酸エステル；
前記水酸基を有する単官能（メタ）アクリル酸エステル水酸基を有する（メタ）アクリレートに対してε−カプロラクトンの開環付加させることで分子末端に水酸基付与した（メタ）アクリル酸エステル；
前記水酸基を有する単官能（メタ）アクリル酸エステル水酸基を有する（メタ）アクリレートに対してエチレンオキサイド、プロピレンオキサイド、ブチレンオキサイドなどのアルキレンオキサイドを繰り返し付加したアルキレンオキサイド付加（メタ）アクリル酸エステル等；の脂肪族（メタ）アクリル酸エステル；
２−ヒドロキシエチルビニルエーテル、ジエチレングリコールモノビニルエーテル、４−ヒドロキシブチルビニルエーテル等の水酸基含有ビニルエーテル；
ヒドロキシエチル（メタ）アクリルアミド等の水酸基含有（メタ）アクリルアミド等が挙げられる。
【００５０】
前記モノマー（Ｂ−１）としては、低温での接着力に優れる点で、（メタ）アクリル酸２−ヒドロキシエチル、（メタ）アクリル酸２−ヒドロキシプロピル、（メタ）アクリル酸３−ヒドロキシプロピル、（メタ）アクリル酸４−ヒドロキシブチルが好ましく、（メタ）アクリル酸４−ヒドロキシブチルが特に好ましい。
【００５１】
＜複素環を有する（メタ）アクリレートモノマー（Ｂ−２）＞
接着剤中に複素環を有する（メタ）アクリレートモノマー（Ｂ−２）を含むことで、複素環を構成するヘテロ原子（硫黄、酸素および窒素からなる群より選択される）と基材表面の水酸基等の官能基との間に水素結合が形成され、室温および低温での接着力が向上する。更に、環状構造により高温での凝集力が向上し、高温での接着力が向上する。
【００５２】
硫黄、酸素および窒素からなる群より選択される２個以上のヘテロ原子を環員原子として含む複素環としては、ジチオラン環、ジチオール環等の二個以上の硫黄原子を有する複素環、カーボネート環、ジオキソラン環、ジオキサン環等の二個以上の酸素原子を有する複素環、イソシアヌル環、イミダゾール環、ピラゾール環、ピラジン環、ピリミジン環、ピペラジン環等の二個以上の窒素原子を有する複素環、オキサゾール環、イソオキサゾール環、オキサジン環、オキサジアゾール環、オキサジアジン環、モルホリン環等の酸素原子と窒素原子を有する複素環、チアゾール環、ベンゾチアゾール環、イソチアゾール環、チアジン環、チアジアゾール環、チアジアジン環、ジチアジン環等の硫黄原子と窒素原子を有する複素環などがあげられる。
これらの複素環の中で、高温から低温まで幅広い温度領域において優れる点で、二個以上の酸素原子を環員原子として有する複素環が好ましく、二個の酸素原子を環員原子として有する複素環が好ましい。また、縮合複素環よりも単環複素環が好ましく、芳香族複素環よりも脂肪族複素環が好ましい。より具体的には、ジオキソラン環、ジオキサン環が特に好ましい。
【００５３】
複素環を有する（メタ）アクリレートモノマー（Ｂ−２）中の（メタ）アクリロイル基の数は、１〜６個が高温から低温まで幅広い温度領域において接着力が向上する点で好ましく、１個であることが特に好ましい。
【００５４】
複素環を有する（メタ）アクリレートモノマー（Ｂ−２）の具体例としては、（２−メチル−２−エチル−１，３ジオキソラン−４−イル）メチル（メタ）アクリレート、(メタ)アクリル酸５−エチル−１，３−ジオキサン−５−イルメチル、（メタ）アクリル酸（２−オキソ−１，３−ジオキソラン−４−イル）メチル、１，３−ジオキサン−２−オン−５−イル（メタ）アクリレート、１−(メタ)アクリロイル−４−メチルピペラジン、(メタ)アクリル酸１１−［１’，３’，３’−トリメチルスピロ［３Ｈ−ナフト［２，１−ｂ］［１，４］オキサジン−３，２’（３’Ｈ）−［１Ｈ］インドール］−５’−イルオキシ］ウンデシル、２，５−ビス（（メタ）アクロイルオキシエチルチオメチル）−１，４−ジチアン、ビニルイミダゾール、アクリロイルモルホリン等が挙げられ、２−メチル−２−エチル−１，３ジオキソラン−４−イル）メチル（メタ）アクリレート、(メタ)アクリル酸５−エチル−１，３−ジオキサン−５−イルメチルが、高温から低温まで幅広い温度領域において優れる点で好ましい。
【００５５】
＜芳香環を有し、水酸基および複素環骨格を有しない質量平均分子量が５００以下の（メタ）アクリレート系モノマー（Ｃ）＞
本発明の接着剤は、接着剤層の屈折率制御と接着力向上の観点で、芳香環を有し、水酸基および複素環骨格を有しない質量平均分子量が５００以下の（メタ）アクリレート系モノマー（Ｃ）（以下、モノマー（Ｃ）ともいう）を含むことが好ましい。
モノマー（Ｃ）は屈折率調整の補助機能を有し、モノマー（Ｃ）を用いることで無機酸化物粒子（Ｘ）の使用量を少なくしながら屈折率制御が可能となる。そのため接着剤層の被膜を形成し易くなり接着力が向上する。モノマー（Ｃ）は芳香環を２つ以上有するものがより好ましい。
【００５６】
モノマー（Ｃ）の具体例としては、フェノールエチレンオキサイド変性（メタ）アクリレート、ノニルフェノールエチレンオキサイド変性（メタ）アクリレート、ベンジル（メタ）アクリレート、フェノキシベンジル（メタ）アクリレート、ｏ−フェニルフェノールエチレンオキサイド変性（メタ）アクリレート、ノニルフェノールプロピレンオキサイド変性（メタ）アクリレート、フタル酸モノヒドロキシエチルアクリレート、パラクミルフェノールエチレンオキサイド変性（メタ）アクリレート、アセトキシ化ネオペンチルグリコール（メタ）アクリレート、フェニル（メタ）アクリレート等の芳香環含有単官能アクリレート化合物；
ビスフェノールＡエチレンオキサイド変性ジ（メタ）アクリレート、ビスフェノールＡプロピレンオキサイド変性ジ（メタ）アクリレート、ビスフェノールＦエチレンオキサイド変性ジ（メタ）アクリレート、ビスフェノールＦプロピレンオキサイド変性ジ（メタ）アクリレート、９，９−ビス［４−（２―アクリロイルオキシエトキシ）フェニル］フルオレン等の芳香環含有２官能アクリレート化合物等が挙げられる。
【００５７】
モノマー（Ｃ）としては屈折率制御と接着性に優れる観点で、フェノキシベンジル（メタ）アクリレート、ｏ−フェニルフェノールエチレンオキサイド変性（メタ）アクリレート、（メタ）アクリル酸４−ヒドロキシブチル、ビスフェノールＡエチレンオキサイド変性ジ（メタ）アクリレート、ビスフェノールＦエチレンオキサイド変性ジ（メタ）アクリレート、９，９−ビス［４−（２―アクリロイルオキシエトキシ）フェニル］フルオレンが好ましく、フェノキシベンジル（メタ）アクリレート、ビスフェノールＡエチレンオキサイド変性ジ（メタ）アクリレートが特に好ましい。
【００５８】
＜シクロアルカン骨格、またはシクロアルケン骨格の少なくとも一方を有し、水酸基、複素環骨格および芳香環を有しない質量平均分子量が５００以下の（メタ）アクリレート系モノマー（Ｄ）＞
本発明の接着剤は、硬化収縮の低減や接着剤塗膜の凝集力が向上し接着性が向上する点でモノマー（Ｄ）を含むことが好ましい。
モノマー（Ｄ）としては、複数の環骨格を有すもの、即ち、２個以上のシクロアルカン骨格を有すもの、２個以上のシクロアルケン骨格を有すもの、シクロアルカン骨格とシクロアルケン骨格との両方を有すものが挙げられる。
複数の環骨格は、１つの環骨格が他の環骨格の一部を成すこともできるし、複数の環骨格はそれぞれ独立しており、環骨格同士がアルキレン結合、エーテル結合、エステル結合などにより結合していてもよい。
【００５９】
１つの環骨格が他の環骨格の一部を成すものとしては、例えば、ノルボルナン骨格、ノルボルネン骨格、アダマンタン骨格が挙げられる。
ノルボルネン骨格やノルボルナン骨格を有する（メタ）アクリレート系モノマーは、（メタ）アクリロイル基を１個以上有していればよく、例えばジシクロペンテニル（メタ）アクリレート、ジシクロペンテニルオキシエチル（メタ）アクリレート、ジシクロペンタニル（メタ）アクリレート、ジメチロールジシクロペンタンジ（メタ）アクリレート、トリシクロデカンジメタノール（メタ）アクリレート、イソボルニル（メタ）アクリレートなどが挙げられる。
これらのうち、ジシクロペンテニル（メタ）アクリレート、ジシクロペンテニルオキシエチル（メタ）アクリレート、ジシクロペンタニル（メタ）アクリレート、ジメチロールジシクロペンタンジ（メタ）アクリレートのように、３個以上の環状骨格を有するモノマーは、嵩高さを増すことで硬化収縮を抑制し接着力の向上がみられるため特に好ましい。
【００６０】
アダマンタン骨格を有する（メタ）アクリレート系モノマーは、３個以上の環状骨格を有するので、接着剤層の耐熱性を向上できる。具体的な化合物としては３-ヒドロキシ-1-アダマンチル（メタ）アクリレート、２-メチル-２-アダマンチル（メタ）アクリレート、２-エチル-２-アダマンチル（メタ）アクリレート、２-プロピル-２-アダマンチル（メタ）アクリレート、３，５−ジヒドロキシ−１−アダマンチル（メタ）アクリレート、１，３−アダマンチルジオールジ（メタ）アクリレート、１，３，５−アダマンチルトリ(メタ)アクリレート、３−ヒドロキシ−１，５−アダマンチルジ(メタ)アクリレート、３，５−ジヒドロキシ−１−アダマンチル（メタ）アクリレートなどが挙げられる。
α，β−エチレン性不飽和二重結合が１個の３-ヒドロキシ-1-アダマンチルアクリレート、２-メチル-２-アダマンチルアクリレート、２-エチル-２-アダマンチルアクリレートは、接着性が優れるため特に好ましい。
【００６１】
複数の環骨格がそれぞれ独立しており、環骨格同士がアルキレン結合、エーテル結合、エステル結合などにより結合しているモノマーとしては、水添ビフェノールＡのジアクリレートや３，３−ジシクロプロピルアクリレートなどがある。
【００６２】
本発明の接着剤は、さらに、オリゴマーとして（メタ）アクリロイル基を有するポリウレタン系オリゴマー（Ａ−３）を含むこともできる。ポリウレタン系オリゴマーの質量平均分子量は、５００〜１０００００であることが好ましい。
【００６３】
（メタ）アクリロイル基を有するポリウレタン系オリゴマー（Ａ−３）とは、ウレタン結合と（メタ）アクリロイル基を有する化合物である。例えば、１個以上のイソシアネート基を有する化合物と水酸基を有する化合物を反応させて得られる末端にイソシアネート基を有する化合物に、水酸基を有する（メタ)アクリロイル基を反応させて得ることができる。
【００６４】
少なくとも１個以上のイソシアネート基を有する化合物としては、４，４’−ジフェニルメタンジイソシアネート、２，４−トリレンジイソシアネート、１，４−フェニレンビスメチレンジイソシアナート等の芳香族イソシアネート、３−イソシアネートメチル−３，５，５−トリメチルシクロヘキシルイソシアネート、ヘキサメチレンジイソシアネート等の脂肪族イソシアネート等が挙げられる
【００６５】
（メタ）アクリロイル基を有するポリウレタン系オリゴマー（Ａ−３）の具体例としては、ＥＢＥＣＲＹＬ２１０、ＥＢＥＣＲＹＬ２２０（以上、ダイセル・オルネックス社製）、ＣＮ９７８２、ＣＮ９７８３（以上、ＳＡＲＴＯＭＥＲ社製）、等の芳香族ポリウレタン系オリゴマー、紫光３０００Ｂ、紫光７５１０Ｂ（以上、日本合成化学工業社製）、ＥＢＥＣＲＹＬ２３０、ＥＢＥＣＲＹＬ２７０、ＥＢＥＣＲＹＬ８４０２、ＥＢＥＣＲＹＬ８７０１、ＥＢＥＣＲＹＬ８８０４（以上、ダイセル・オルネックス社製）等の脂肪族ポリウレタン系オリゴマーが挙げられる。
【００６６】
本発明の接着剤は、前述の（Ａ）〜（Ｄ）以外のその他（メタ）アクリレート化合物（Ｅ）（以下、化合物（Ｅ）ともいう）や、カチオン重合性化合物（Ｆ）（以下、化合物（Ｆ）ともいう）を含んでも良い。
本発明の接着剤は、さらに、スチレン、α―メチルスチレン、ジビニルベンゼン等の芳香環含有ビニル化合物等もモノマー（Ｃ）に準ずるものとして用いることができる。
【００６７】
化合物（Ｅ）を含むことにより、光学用活性エネルギー線重合性接着剤の粘度を下げて塗工性を向上させたり、湿熱耐性等の耐久性をより向上させたりすることができる。
【００６８】
化合物（Ｅ）としては、例えば、（メタ）アクリル酸メチル、（メタ）アクリル酸エチル、（メタ）アクリル酸ブチル、（メタ）アクリル酸ｎ−ヘキシル、（メタ）アクリル酸ラウリル、および（メタ）アクリル酸ステアリル等の（メタ）アクリル酸アルキルエステル；
（メタ）アクリル酸（メタ）アリル、（メタ）アクリル酸１−ブテニル、（メタ）アクリル酸３，７−ジメチルオクタ−６−エン−１−イル、アクリル酸２−（２−ビニロキシエトキシ）エチル、および（メタ）アクリル酸ビニル等の他の不飽和基を含有する（メタ）アクリル酸エステル；
【００６９】
（メタ）アクリル酸パーフルオロメチル、（メタ）アクリル酸２−パーフルオロエチルエチル、および（メタ）アクリル酸２−パーフルオロヘキサデシルエチル等の（メタ）アクリル酸パーフルオロアルキルエステル；
（メタ）アクリル酸(メトキシカルボニル)メチル、（メタ）アクリル酸２−（エトキシカルボニルオキシ）ヘキシル、（メタ）アクリル酸２−（プロポキシカルボニルオキシ）エチル、および（メタ）アクリル酸２−（オクチルオキシカルボニルオキシ）ブチル等のカルボニル基を１つ有する脂肪族（メタ）アクリル酸エステル；
（メタ）アクリル酸２−オキソブタノイルエチル、（メタ）アクリル酸３−オキソブタノイルプロピル、（メタ）アクリル酸２，３−ジ（オキソブタノイル）ブチル、（メタ）アクリル酸２，３−ジ（オキソブタノイル）ヘキシル等のカルボニル基を２つ有する脂肪族（メタ）アクリル酸エステル；
【００７０】
（メタ）アクリル酸２−メトキシエチル、（メタ）アクリル酸２−エトキシエチル、（メタ）アクリル酸２−プロポキシエチル、（メタ）アクリル酸３−プロポキシエチル、（メタ）アクリル酸２−ブトキシエチル、（メタ）アクリル酸３−ブトキシエチル、および（メタ）アクリル酸４−ブトキシエチル等のアルコキシ基含有（メタ）アクリル酸エステル；
（メタ）アクリル酸のアルキレンオキサイド付加物等のアルキレンオキサイド含有（メタ）アクリル酸誘導体；
【００７１】
ジ（メタ）アクリル酸エチレングリコール、ジ（メタ）アクリル酸トリエチレングリコール、ジ（メタ）アクリル酸テトラエチレングリコール、ジ（メタ）アクリル酸２，２−ジメチルプロピルジオール、ジ（メタ）アクリル酸ヒドロキシピバリルヒドロキシピバレート、ジ（メタ）アクリル酸２，５−ヘキサンジオール、ジ（メタ）アクリル酸１，２−オクタンジオール、ジ（メタ）アクリル酸２，２−ジエチル−１，３−プロパンジオール、およびジ（メタ）アクリル酸２，５−ジメチル−２，５−ヘキサンジオール等の２官能（メタ）アクリル酸エステル；
トリ（メタ）アクリル酸１，２，３−プロパントリオール、トリ（メタ）アクリル酸トリメチロールヘキサン、トリ（メタ）アクリル酸トリメチロールオクタン、およびトリ（メタ）アクリル酸１，１，１−トリスヒドロキシメチルエタン等の３官能（メタ）アクリル酸エステル；
【００７２】
テトラ（メタ）アクリル酸ペンタエリスリトール、テトラ（メタ）アクリル酸２，２−ビス（ヒドロキシメチル）１，３−プロパンジオール、およびヘプタ（メタ）アクリル酸ジ２，２−ビス（ヒドロキシメチル）１，３−プロパンジオールポリアルキレンオキサイド等の多官能（メタ）アクリル酸エステル；
グリシジル（メタ）アクリレート、３，４−エポキシシクロヘキシルメチル（メタ）アクリレート等のカチオン重合性官能基を有する(メタ)アクリレート化合物；
テトラヒドロフルフリル（メタ）アクリレート等の１個のヘテロ原子を含む複素環を有する（メタ）アクリレート化合物等が挙げられる。
【００７３】
＜カチオン重合性化合物（Ｆ）＞
化合物（Ｆ）としては、３員環エーテルであるエポキシ基を有する化合物、４員環エーテルであるオキセタニル基を有する化合物、ビニルエーテル化合物、環状エステル化合物、環状ホルマ−ル化合物、環状カーボネート化合物および含フッ素環状化合物等が好ましい。前記化合物の内、環を有する化合物は、いずれも（メタ）アクリロイル基を有さず、したがって、化合物（Ａ）、（Ｂ）および（Ｃ）とは異なるものである。
化合物（Ｆ）を含むことにより、接着剤の硬化収縮が小さくなり、常温における接着力が向上する。
【００７４】
エポキシ基を有する化合物（エポキシ化合物）としては、芳香族エポキシ化合物、脂肪族エポキシ化合物、脂環式エポキシ化合物等が好ましい。
【００７５】
芳香族エポキシ化合物としては、例えば、ビスフェノ−ルＡジグリシジルエーテル、ビスフェノ−ルＦジグリシジルエーテル、ビスフェノ−ルＳジグリシジルエーテル、ビスフェノ−ルＡプロピレンオキサイド付加物のジグリシジルエーテル、フェノ−ルノボラックエポキシ、クレゾ−ルノボラックエポキシ、ビフェニル型エポキシ、レゾルシンジグリシジルエーテル、フェニルグリシジルエーテル、フェノ−ルエチレンオキサイドグリシジルエーテル、ｔ−ブチルフェニルグリシジルエーテル等が挙げられる。
【００７６】
脂肪族エポキシ化合物としては、脂肪族モノアルコール、および脂肪族ポリアルコール、ならびにそのアルキレンオキサイド付加物のグリシジルエーテルが好ましい。脂肪族エポキシ化合物は、例えば、アリルグリシジルエーテル、２−エチルヘキシルグリシジルエーテル、１，４−ブタンジオ−ルのジグリシジルエーテル、ネオペンチルグリコールのジグリシジルエーテル、１，６−ヘキサンジオ−ルのジグリシジルエーテル、グリセリンのトリグリシジルエーテル、トリメチロ−ルプロパンのトリグリシジルエーテル、ポリエチレングリコールのジグリシジルエーテル、ポリプロピレングリコールのジグリシジルエーテル、エチレングリコール、ポリプロピレングリコール、およびグリセリン等の脂肪族多価アルコールに対して１種または２種以上のアルキレンオキサイド（エチレンオキサイドやポリプロピレンオキサイド）を付加することで得られるポリエーテルポリオ−ルのポリグリシジルエーテル等が挙げられる。
【００７７】
脂環式エポキシ化合物としては、例えば、１，２−エポキシ−４−ビニルシクロヘキサン、１，２：８，９ジエポキシリモネン、３，４−エポキシシクロヘキシルメチル−３，４−エポキシシクロヘキサンカルボキシレート、２−（３，４−エポキシシクロヘキシル−５，５−スピロ−３，４−エポキシ）シクロヘキサン−メタ−ジオキサン、ビス（３，４−エポキシシクロヘキシルメチル）アジペ−ト、ビス（３，４−エポキシ−６−メチルシクロヘキシルメチル）アジペ−ト等が挙げられる。
【００７８】
エポキシ化合物のエポキシ当量は、通常３０〜３０００ｇ／ｅｑ程度が好ましく、５０〜１５００ｇ／ｅｑがより好ましい。エポキシ当量が３０ｇ／ｅｑ以上の場合、硬化後のシートの可撓性が優れ、接着力もより向上する。また、３０００ｇ／ｅｑ以下になると、硬化性に優れ接着力が向上する。
【００７９】
オキセタニル基を有する化合物としては、例えば、３−エチル−３−ヒドロキシメチルオキセタン、１，４−ビス[（３−エチル−３−オキセタニル）メトキシメチル]ベンゼン、ジ（１−エチル−３−オキセタニル）メチルエーテル、３−エチル−３−（フェノキシメチル）オキセタン、３−エチル−３−（２−エチルヘキシロキシメチル）オキセタン、フェノ−ルノボラックオキセタン、３−エチル−｛（３−トリエトキシシリルプロポキシ）メチル｝オキセタンなどが挙げられる。
【００８０】
ビニルエーテル化合物としては、例えば、ｎ−アミルビニルエーテル、i−アミルビニルエーテル、ｎ−ヘキシルビニルエーテル、ｎ−オクチルビニルエーテル、２−エチルヘキシルビニルエーテル、ｎ−ドデシルビニルエーテル、ステアリルビニルエーテル、オレイルビニルエーテル等の炭素数５〜２０のアルキルアルコールおよびアルケニルアルコールのビニルエーテル；
シクロヘキシルビニルエーテル、２−メチルシクロヘキシルビニルエーテル、シクロヘキシルメチルビニルエーテル、ベンジルビニルエーテル等の脂肪族環または芳香族環を有するモノアルコールのビニルエーテル；
グリセロ−ルモノビニルエーテル、１,４−ブタンジオ−ルモノビニルエーテル、１,４−ブタンジオ−ルジビニルエーテル、１,６−ヘキサンジオ−ルジビニルエーテル、ネオペンチルグリコールジビニルエーテル、ペンタエリトリト−ルジビニルエーテル、ペンタエリトリト−ルテトラビニルエーテル、トリメチロ−ルプロパンジビニルエーテル、トリメチロ−ルプロパントリビニルエーテル、１,４−ジヒドロキシシクロヘキサンモノビニルエーテル、１,４−ジヒドロキシシクロヘキサンジビニルエーテル、１,４−ジヒドロキシメチルシクロヘキサンモノビニルエーテル、１,４−ジヒドロキシメチルシクロヘキサンジビニルエーテル等の多価アルコールのモノビニルエーテルおよびポリビニルエーテル；
トリエチレングリコールジビニルエーテル、ジエチレングリコールモノブチルモノビニルエーテル等のポリアルキレングリコールモノジビニルエーテルおよびジビニルエーテル；
グリシジルビニルエーテル、エチレングリコールビニルエーテルメタクリレート等のその他のビニルエーテルが挙げられる。
【００８１】
環状エステル化合物としては、例えばラクトン等が挙げられる。環状カーボネート化合物としては、例えば、エチレンカーボネート、プロピレンカーボネート等が挙げられる。環状ホルマ−ル化合物としては、例えば、ジオキソラン、ジオキサン、トリオキサン等が挙げられる。化合物（Ｆ）は、単独または２種類以上併用できる。
【００８２】
化合物（Ｆ）は、エポキシ基を有する化合物およびオキセタニル基を有する化合物が好ましい。エポキシ基を有する化合物およびオキセタニル基を有する化合物の中でも、３，４−エポキシシクロヘキシルメチル−３，４−エポキシシクロヘキサンカルボキシレート、ビス（３，４−エポキシシクロヘキシルメチル）アジペ−ト、ビスフェノ−ルＡジグリシジルエーテル、ビスフェノ−ルＦジグリシジルエーテル、１，６−ヘキサンジオ−ルジグリシジルエーテルは、反応性が特に優れているため好ましい。
【００８３】
本発明の接着剤は、光重合開始剤を含むことが好ましい。前記光重合開始剤、光励起によってラジカル重合を開始可能であれば良く特に限定されない。例えば、モノカルボニル化合物、ジカルボニル化合物、アセトフェノン化合物、ベンゾインエーテル化合物、アシルホスフィンオキシド化合物、アミノカルボニル化合物等が好ましい。
【００８４】
具体的には、前記モノカルボニル化合物は、例えばベンゾフェノン、４−メチル−ベンゾフェノン、２,４,６−トリメチルベンゾフェノン、メチル−ｏ−ベンゾイルベンゾエート、４−フェニルベンゾフェノン、４−（４−メチルフェニルチオ）フェニル−エタノン、３,３´−ジメチル−４−メトキシベンゾフェノン、４−（１，３−アクリロイル−１，３，３´−ジメチル−４−メトキシベンゾフェノン、４−（１,３−アクリロイル−１,４,７,１０，１３−ペンタオキソトリデシル）ベンゾフェノン、３，３´,４，４´−テトラ（ｔ−ブチルペルオキシカルボニル）ベンゾフェノン、４−ベンゾイル−Ｎ，Ｎ，Ｎ−トリメチル−１−プロパンアミン塩酸塩、４−ベンゾイル−Ｎ，Ｎ−ジメチル−Ｎ−２−（１−オキソ−２−プロペニルオキシエチル）メタアンモニウムシュウ酸塩、２−／４−イソ−プロピルチオキサントン、２，４−ジエチルチオキサントン、２，４−ジクロロチオキサントン、１−クロロ−４−プロポキシチオキサントン、２−ヒドロキ−３−（３，４−ジメチル−９−オキソ−９Ｈチオキサントン−２−イロキシ−Ｎ，Ｎ，Ｎ−トリメチル−１−プロパンアミン塩酸塩、ベンゾイルメチレン−３−メチルナフト（１，２−ｄ）チアゾリン等が挙げられる。
【００８５】
前記ジカルボニル化合物は、例えば１，２，２−トリメチル−ビシクロ［２.１.１］ヘプタン−２，３−ジオン、ベンザイル、２−エチルアントラキノン、９，１０−フェナントレンキノン、メチル−α−オキソベンゼンアセテート、４−フェニルベンザイル等が挙げられる。アセトフェノン化合物としては、２−ヒドロキシ−２−メチル−１−フェニルプロパン−１−オン、１−（４−イソプロピルフェニル）−２−ヒドロキシ−２−メチル−１−フェニルプロパン−１−オン、１−（４−イソプロピルフェニル）−２−ヒドロキシ−ジ-２−メチル−１−フェニルプロパン−１−オン、１−ヒドロキシ−シクロヘキシルフェニルケトン、２−ヒドロキシ−２−メチル−１−スチリルプロパン−１−オン重合物、ジエトキシアセトフェノン、ジブトキシアセトフェノン、２，２−ジメトキシ−１，２−ジフェニルエタン−１−オン、２，２−ジエトキシ−１，２−ジフェニルエタン−１−オン、２−メチル−１−［４−（メチルチオ）フェニル］−２−モルホリノプロパン−１−オン、２−ベンジル−２−ジメチルアミノ−１−（４−モルホリノフェニル）ブタン−１−オン、１−フェニル−１，２−プロパンジオン−２−（ｏ−エトキシカルボニル）オキシム、３，６−ビス（２−メチル−２−モルホリノ−プロパノニル）−９−ブチルカルバゾール等が挙げられる。
【００８６】
前記ベンゾインエーテル化合物は、例えばベンゾイン、ベンゾインメチルエーテル、ベンゾインエチルエーテル、ベンゾインイソプロピルエーテル、ベンゾインイゾブチルエーテル、ベンゾインノルマルブチルエーテル等が挙げられる。アシルホスフィンオキシド化合物としては、２，４，６−トリメチルベンゾイルジフェニルホスフィンオキシド、４−ｎ−プロピルフェニル−ジ（２，６−ジクロロベンゾイル）ホスフィンオキシド等が挙げられる。
【００８７】
前記アミノカルボニル化合物は、例えばメチル−４−（ジメトキシアミノ）ベンゾエート、エチル−４−（ジメチルアミノ）ベンゾエート、２−ｎ−ブトキシエチル−４−（ジメチルアミノ）ベンゾエート、イソアミル−４−（ジメチルアミノ）ベンゾエート、２−（ジメチルアミノ）エチルベンゾエート、４，４´−ビス−４−ジメチルアミノベンゾフェノン、４，４´−ビス−４−ジエチルアミノベンゾフェノン、２，５´−ビス（４−ジエチルアミノベンザル）シクロペンタノン等が挙げられる。
これらは単独または２種類以上併用できる。
【００８８】
また光重合開始剤は、増感剤（例えば、有機アミン）を併用できる。また、前記ラジカル重合性の光重合開始剤に加えて、カチオン重合用の光重合開始剤を併用できる。
【００８９】
本発明の接着剤は、（メタ）アクリロイル基を有しないものもバインダー樹脂として含むことができる。具体的には、例えば、ポリウレタン樹脂、ポリウレア樹脂、ポリウレタンウレア樹脂、ポリエステル樹脂、ポリエーテル樹脂、ポリカーボネート樹脂、エポキシ樹脂、アミノ樹脂、スチレン樹脂、アクリル樹脂、メラミン樹脂、ポリアミド樹脂、フェノール樹脂、ビニル樹脂等が挙げられる。これらは、単独または２種類以上併用できる。
【００９０】
前記バインダー樹脂は、接着剤１００質量％中に２０質量部以下を含むことが好ましい。
【００９１】
本発明の接着剤は、さらに界面活性剤、抗菌剤、アンチブロッキング剤、可塑剤、紫外線吸収剤、赤外線吸収剤、酸化防止剤、無機充填剤、顔料、および染料等を適宜含むことができる。
【００９２】
本発明の接着剤は、無機酸化物粒子の種類や添加量を制御することにより、高い屈折率の接着剤層を形成できる。
【００９３】
前記接着剤層の屈折率を調整するためには、無機酸化物粒子を変更すればよい。具体的には、酸化チタン（屈折率２．５〜２．７）、酸化ジルコニウム（屈折率２．４）、酸化亜鉛（屈折率１．９５）などが挙げられる。また、化合物（Ｃ）を含むことで接着剤層の屈折率をさらに向上させることができる。
【００９４】
本発明の接着剤は、（メタ）アクリレート系オリゴマー（Ａ）と平均一次粒子径が５〜１００ｎｍの無機酸化物粒子（Ｘ）を充分に混合することで、接着剤中に無機酸化物粒子を良好に分散できる。
本発明の接着剤は種々の方法で製造することができる。
例えば、（メタ）アクリレート系オリゴマー（Ａ）と無機酸化物粒子（Ｘ）とを混合・分散した後で、モノマー（Ｂ）、および必要に応じて（Ｃ）〜（Ｆ）から選ばれる少なくとも一つの化合物を添加することで接着剤を得ることもできるし、
（メタ）アクリレート系オリゴマー（Ａ）と無機酸化物粒子（Ｘ）と（Ｂ）〜（Ｆ）から選ばれる少なくとも一つの化合物とを混合・分散した後で、必要に応じて（Ｂ）〜（Ｆ）から選ばれる少なくとも一つの化合物をさらに添加することで接着剤を得ることもできるし、
無機酸化物粒子（Ｘ）とモノマー（Ｂ）、および必要に応じて（Ｃ）〜（Ｆ）から選ばれる少なくとも一つの化合物と混合・分散した後で、（メタ）アクリレート系オリゴマー（Ａ）を添加することで接着剤を得ることもできる。
無機酸化物粒子（Ｘ）に対して（メタ）アクリレート系オリゴマー（Ａ）を分散剤として効果的に機能させるためには、（メタ）アクリレート系オリゴマー（Ａ）の存在下に無機酸化物粒子（Ｘ）を分散することが好ましい。
混合・分散には、ホモジナイザー、ニーダー、ロール、アトライター、スーパーミル、ボールミル、ビーズミルおよび乾式粉砕処理機等を使用できる。なお前記混合には、ガラスビーズ、ジルコニアビーズ、アルミナビーズ、磁性ビーズ、スチレンビーズ等のメディアを使用しても良い
【００９５】
分散の程度は、動的光散乱法を利用した日機装（株）製「ナノトラックＵＰＡ」で測定することができる。本発明では、後述する実施例１に記載した通り、無機酸化物分散ペーストを作成し、前記測定によりＤ９９平均粒子径が３００ｎｍ未満になるまで分散することができる。なおＤ９９平均粒子径が２００ｎｍ未満になるまで分散することがより好ましい。
【００９６】
本発明の接着剤の使用方法を説明する。
本発明の接着剤は、接着する対象の部材（基材という）に塗布し、未硬化の状態の接着剤に他の基材を重ね合わせ、活性エネルギー線の照射により硬化することで接着剤層を形成し、両基材を貼り合わせる。そのため、使用する基材のいずれか一方は、活性エネルギー線が透過できる必要がある。前記接着剤層の厚みは、０．１〜３０μｍが好ましく、０．１〜２０μｍがより好ましい。また屈折率は、１．４〜２に調整することが好ましく、１．５〜１．８がより好ましい。
【００９７】
前記基材は、金属、セラミックス、ガラス、プラスチック等が挙げられ、特に制限されるものではない。
前記基材の形状は、フィルム、シート、板、レンズ形状、円盤形状、繊維等が挙げられる。
【００９８】
前記プラスチックは、ポリエステル、ポリオレフィン、ポリカーボネート、ポリスチレン、ポリメチルメタクリレート、トリアセチルセルロース樹脂、ＡＢＳ樹脂、ＡＳ樹脂、ポリアミド、エポキシ樹脂、メラミン樹脂等が挙げられる。
また、前記プラスチック等を使用して光学部材を製造することができる。具体的には、偏光板、位相差板、保護フィルム、プリズムシート、および光拡散フィルム等が挙げられる。
【００９９】
接着剤を塗布する方法は、公知の方法が利用できる。具体的には、例えばロッド、ワイヤーバー、マイクログラビア、グラビア、ダイ、カーテン、リップ、スロットおよびスピン等の塗布方法が挙げられる。また前記塗布後に熱風乾燥を行い溶剤を揮発させることができる。
【０１００】
活性エネルギー線は、硬化可能な波長の電磁波および粒子線である。具体的には、紫外線、電子線、波長４００〜５００ｎｍの可視光線等が好ましい。これらの中でも紫外線および波長４００〜５００ｎｍの可視光線が好ましい。活性エネルギー線の照射源は、紫外線および波長４００〜５００ｎｍの可視光線は、例えば高圧水銀ランプ、超高圧水銀ランプ、メタルハライドランプ、ガリウムランプ、キセノンランプ、カーボンアークランプ等が挙げられる。また電子線は、熱電子放射銃、電解放射銃等が挙げられる。
【０１０１】
接着剤の硬化に使用する活性エネルギー線は、５〜２０００ｍＪ／ｃｍ２が好ましく、５０〜１０００ｍＪ／ｃｍ２がより好ましい。前記活性エネルギー線照射は、赤外線、遠赤外線、熱風、高周波加熱等による熱処理を併用することができる。
【０１０２】
本発明の接着剤は、様々な部材の接着に使用できるが、高い屈折率が得られるため、例えば陰極線管、フラットディスプレイパネル（液晶ディスプレイ、プラズマディスプレイ、エレクトロクロミックディスプレイ、発光ダイオードディスプレイ等）等の各種表示装置の製造に使用できる。
【実施例】
【０１０３】
以下、実施例を示して本発明について更に具体的に説明するが、本発明は以下に示す実施例に限定されるものではなく、本発明の要旨およびその均等の範囲を逸脱しない範囲において、任意に変更しても良い。
なお、以下の説明において量を示す「部」および「％」は、断りのない限り質量基準である。
また、質量平均分子量は、東ソー株式会社製ゲルパーミエイションクロマトグラフィー「ＨＬＣ−８２２０ＧＰＣ」を使用した測定した数値であり、分離カラム：東ソー株式会社製「ＴＳＫ−ＧＥＬＳＵＰＥＲＨ５０００」、「ＴＳＫ−ＧＥＬＳＵＰＥＲＨ４０００」、「ＴＳＫ−ＧＥＬＳＵＰＥＲＨ３０００」、および「ＴＳＫ−ＧＥＬＳＵＰＥＲＨ２０００」を４本直列に繋ぎ、移動相に温度４０℃のテトラヒドロフランを用いて、０．６ｍｌ／分の流速で測定した、ポリスチレン換算の質量平均分子量である。
【０１０４】
また、本発明で言う酸価は次のように測定した。共栓三角フラスコ中に試料を、約１ｇ精密に量り採り、トルエン／エタノール（容積比：トルエン／エタノール＝２／１）混合液１００ｍｌを加えて溶解した。これに、フェノールフタレイン試液を指示薬として加え、３０秒間保持した後、溶液が淡紅色を呈するまで０．１Ｎアルコール性水酸化カリウム溶液で滴定した。
乾燥状態の樹脂の値として、酸価（ｍｇＫＯＨ／ｇ）を次式により求めた。
酸価（ｍｇＫＯＨ／ｇ）＝｛（５.６１１×ａ×Ｆ）／Ｓ｝／（不揮発分濃度／１００）
ただし、Ｓ：試料の採取量（ｇ）
ａ：０．１Ｎアルコール性水酸化カリウム溶液の消費量（ｍｌ）
Ｆ：０．１Ｎアルコール性水酸化カリウム溶液の力価
【０１０５】
また、本発明で言う水酸基価は次のように測定した。共栓三角フラスコ中に試料、約１ｇを精密に量り採り、トルエン／エタノール（容量比：トルエン／エタノール＝２／１）混合液１００ｍｌを加えて溶解する。更にアセチル化剤（無水酢酸２５ｇをピリジンで溶解し、容量１００ｍｌとした溶液）を正確に５ｍｌ加え、約１時間攪拌した。これに、フェノールフタレイン試液を指示薬として加え、３０秒間持続する。その後、溶液が淡紅色を呈するまで０．１Ｎアルコール性水酸化カリウム溶液で滴定する。乾燥状態の樹脂の値として、水酸基価（ｍｇＫＯＨ／ｇ）を次式により求めた。
水酸基価（ｍｇＫＯＨ／ｇ）＝［｛（ｂ−ａ）×Ｆ×２８．２５｝／Ｓ］／（不揮発分濃度／１００）＋Ｄ
ただし、Ｓ：試料の採取量（ｇ）
ａ：０．１Ｎアルコール性水酸化カリウム溶液の消費量（ｍｌ）
ｂ：空実験の０．１Ｎアルコール性水酸化カリウム溶液の消費量（ｍｌ）
Ｆ：０．１Ｎアルコール性水酸化カリウム溶液の力価
Ｄ：酸価（ｍｇＫＯＨ／ｇ）
【０１０６】
＜エポキシアクリレートオリゴマー（Ａ−１−１）の合成例＞
撹拌機、還流冷却管、ガス導入管、温度計を備えた５口セパラブルフラスコに、１，６−ヘキサンジオールジグリシジルエーテル（坂本薬品工業株式会社製：ＳＲ−１６ＨＬ、エポキシ当量１２５）を６７．８部、コハク酸３０．９部、アクリル酸を１．３部、ヒドロキノンモノメチルエーテルを０．１部、仕込み乾燥空気を導入しながら６０℃に昇温し均一溶液になるまで混合した。
ここへテトラブチルアンモニウムボレートを０．５部添加し、１００℃に昇温し８時間反応させオリゴマー（Ａ−１−１）を得た。オリゴマー（Ａ−１−１）の質量平均分子量は１３０００であった。
【０１０７】
＜エポキシアクリレートオリゴマー（Ａ−１−２）の合成例＞
撹拌機、還流冷却管、ガス導入管、温度計を備えた５口セパラブルフラスコに、ビスフェノールＡ型エポキシ樹脂（三菱化学株式会社製：ＪＥＲ８２８、エポキシ当量１９０）を７２．０部、アクリル酸を５．５部、無水フタル酸を２２．５部、ヒドロキノンモノメチルエーテルを０．１部、仕込み乾燥空気を導入しながら７０℃に昇温し均一溶液になるまで混合した。
ここへテトラブチルアンモニウムボレートを０．５部添加し、１００℃に昇温し８時間反応させオリゴマー（Ａ−１−２）を得た。オリゴマー（Ａ−１−２）の質量平均分子量は３２００であった。
【０１０８】
＜エポキシアクリレートオリゴマー（Ａ−１−３）の合成例＞
撹拌機、還流冷却管、ガス導入管、温度計を備えた５口セパラブルフラスコに、フルオレン含有エポキシ樹脂（大阪ガスケミカル株式会社製：ＯＧＳＯＬＣＧ−５００、エポキシ当量３１０）を５０．８部、ω-カルボキシ-ポリカプロラクトンモノアクリレート（東亞合成株式会社製：アロニックスＭ−５３００を４９．２部、ヒドロキノンモノメチルエーテルを０．１部、仕込み乾燥空気を導入しながら７０℃に昇温し均一溶液になるまで混合した。
ここへテトラブチルアンモニウムボレートを０．５部添加し、１００℃に昇温し８時間反応させオリゴマー（Ａ−１−３）を得た。オリゴマー（Ａ−１−３）の質量平均分子量は１４００であった。
【０１０９】
＜エポキシアクリレートオリゴマー（Ａ−１−４）の合成例＞
撹拌機、還流冷却管、ガス導入管、温度計を備えた５口セパラブルフラスコに、ビスフェノールＡ型エポキシ樹脂（三菱化学株式会社製：ＪＥＲ１００１、エポキシ当量４７５）を８６．２部、アクリル酸を１３．８部、ヒドロキノンモノメチルエーテルを０．１部、仕込み乾燥空気を導入しながら７０℃に昇温し均一溶液になるまで混合した。
ここへテトラブチルアンモニウムボレートを０．５部添加し、１００℃に昇温し８時間反応させオリゴマー（Ａ−１−４）を得た。オリゴマー（Ａ−１−４）の質量平均分子量は１１００であった。
【０１１０】
＜エポキシアクリレートオリゴマー（Ａ−１−５）の合成例（比較例用）＞
撹拌機、還流冷却管、ガス導入管、温度計を備えた５口セパラブルフラスコに、ビスフェノールＡ型エポキシ樹脂（三菱化学株式会社製：ＪＥＲ８２８、エポキシ当量１９０）を７２．５部、アクリル酸を２７．５部、ヒドロキノンモノメチルエーテルを０．１部、仕込み乾燥空気を導入しながら室温で均一溶液になるまで混合した。
ここへテトラブチルアンモニウムボレートを０．５部添加し、１００℃に昇温し８時間反応させオリゴマー（Ａ−１−５）を得た。オリゴマー（Ａ−１−５）の質量平均分子量は５５０であった。
【０１１１】
＜ポリエステルアクリレートオリゴマー（Ａ−２−１）の合成例＞
撹拌機、蒸留管、ガス導入管、温度計を備えた５口セパラブルフラスコに、アジピン酸３４２部、無水フタル酸３４７部、プロピレングリコール３１２部、酸化亜鉛０．０４部を常圧下に乾燥窒素を通じつつ約１８０℃の温度で縮合水を留出させながら、エステル化を行い、酸価７７ｍｇＫＯＨ／ｇのポリエステルジカルボン酸を得た。このポリエステルジカルボン酸１００部に次で４−ヒドロキシブチルアクリレートグリシジルエーテル１９．０部とテトラブチルアンモニウムボレートを０．５部とヒドロキノンモノメチルエーテル０．１部を加え、酸価が１ｍｇＫＯＨ／ｇ以下になるまで１００℃で付加反応を行ないポリエステルアクリレートオリゴマー（Ａ−２−１）を得た。オリゴマー（Ａ−２−１）の質量平均分子量は１７００であった。
【０１１２】
＜ポリエステルアクリレートオリゴマー（Ａ−２−２）の合成例＞
撹拌機、蒸留管、ガス導入管、温度計を備えた５口セパラブルフラスコに、無水コハク酸５０２部、１，４−ブタンジオール４９８部、酸化亜鉛０．０４部を常圧下に窒素ガスを通じつつ約２１０℃の温度で縮合水を留出させながら、エステル化を行った。ポリエステルの酸価が０．３以下になったときに真空ポンプをつなぎ徐々に真空度を上げ反応を完結し水酸基価１４ｍｇＫＯＨ／ｇのポリエステルポリオールを得た。このポリエステルポリオール１００部に次でアクリル酸１．８部とヒドロキノンモノメチルエーテル０．１部を加え、１００℃でエステル化を行ないポリエステルアクリレートオリゴマー（Ａ−２−２）を得た。オリゴマー（Ａ−２−２）の質量平均分子量は１６０００であった。
【０１１３】
＜ポリエステルアクリレートオリゴマー（Ａ−２−３）の合成例（比較例用）＞
撹拌機、蒸留管、ガス導入管、温度計を備えた５口セパラブルフラスコに、アジピン酸３１３部、２−ブチル−２−エチル−１，３−プロパンジオール６８７部、酸化亜鉛０．０４部を常圧下に乾燥窒素を通じつつ約１８０℃の温度で縮合水を留出させながら、エステル化を行い、水酸基価２６０ｍｇＫＯＨ／ｇのポリエステルポリオールを得た。このポリエステルポリオール１００部に次でアクリル酸３３．４部とテトラブチルアンモニウムボレートを０．５部とヒドロキノンモノメチルエーテル０．１部を加え、酸価が１ｍｇＫＯＨ／ｇ以下になるまで１００℃で付加反応を行ないポリエステルアクリレートオリゴマー（Ａ−２−３）を得た。オリゴマー（Ａ−２−３）の質量平均分子量は５００であった。
【０１１４】
＜実施例１＞
エポキシアクリレートオリゴマー（Ａ−１−１）を３０部、二酸化ジルコニウム２０部、４−ヒドロキシブチルアクリレート５０部をビーズミル分散機に仕込み、メディアにジルコニアビースを使用して、分散を行い無機酸化物分散ペーストを得た。
得られた無機酸化物分散ペーストに光重合開始剤（イルガキュア１８４ＢＡＳＦジャパン社製）２部を溶解し接着剤を得た。
【０１１５】
＜実施例２〜２３、比較例１〜５＞
表１〜３の配合に従い原料の種類および配合量を変えた他は実施例１と同様に行うことで実施例２〜１１、および比較例１〜６の接着剤を得た。
【０１１６】
表１〜３の略称と性状は以下の通り。
ＺｒＯ２：市販二酸化ジルコニウム（平均一次粒子径：２０ｎｍ）
ＴｉＯ２：市販二酸化チタン（平均一次粒子径：２０ｎｍ）
４ＨＢＡ：４−ヒドロキシエチルアクリレート
ＡＥ−９０：ジエチレングリコールモノアクリレート
ＨＥＭＡ：２−ヒドロキシエチルメタクリレート
ＣＴＦＡ：アクリル酸５-エチル-１，３-ジオキサン-５-イルメチル
ＡＣＭＯ：アクリロイルモルホリン
ＰＰＥＡ：o-フェニルフェノキシエチルアクリレート
ＰＢＡ：フェノキシベンジルアクリレート
ＢＰＥＡ：ビスフェノールＡエチレンオキサイド変性ジアクリレート
Ａ−ＢＰＥＦ：9,9-ビス[4-(2-アクリロイルオキシエトキシ)フェニル]フルオレン
ＰＥＡ：フェノキシエチルアクリレート
ＦＡ５１１ＡＳ：ジシクロペンテニルアクリレート
ＩＢＸＡ：イソボルニルアクリレート
Ａ−ＤＣＰ：トリシクロデカンジメタノールジアクリレート
【０１１７】
［屈折率］
実施例、比較例で得られた各接着剤を剥離性フィルムに、バーコーターを使用して乾燥後の厚さが２００μｍになるように塗布し、剥離性フィルムを貼り合わせた。次にメタルハライドランプを使用して紫外線を２０００ｍＪ／ｃｍ２照射し、硬化することで接着剤層を形成し、屈折率測定用の評価試料（剥離性フィルム／接着剤／剥離性フィルム構成）を得た。
前記評価試料から剥離性フィルムを剥離して、接着剤層の屈折率を、アッベ屈折計（アタゴ株式会社）を使用して屈折率を測定した。
【０１１８】
［ヘイズ］
実施例、比較例で得られた各接着剤を厚さ１００μｍのＰＥＴフィルム（易接着処理済、コスモシャインＡ−４１００、東洋紡社製）に、バーコーターを使用して乾燥後の厚さが３μｍになるように塗布し、剥離性フィルムを貼り合わせた。次にメタルハライドランプを使用してＰＥＴ側から紫外線を４００ｍＪ／ｃｍ２照射し、硬化することで接着剤層を形成し、ヘイズ測定用の評価試料を得た。
前記評価試料から剥離性フィルムを剥離して、ヘイズメーターＮＤＨ−２０００（東京電色社製）を使用してヘイズ値を測定した。
【０１１９】
［接着力］
実施例、比較例で得られた各接着剤を前記同様にＰＥＴフィルム上に塗布した後、ガラス板を貼り合わせ、前記同様に紫外線を照射した評価試料を得た。またガラス板をポリプロピレン板（ＰＰ）またはステンレス板（ＳＵＳ）に替えて前記同様に紫外線を照射した評価試料をそれぞれ得た。なお、ポリプロピレン板の接着面にはコロナ処理が施されている。
得られた評価試料について下記の方法で接着力を評価した。
ガラス板、ポリプロピレン板およびステンレス板を使用した評価試料（幅２５ｍｍ・長さ１００ｍｍ）を準備した。
室温（２３℃、５０％ＲＨ雰囲気下）、低温（０℃）、高温（６０℃）の３つの温度環境下で、ショッパー型剥離試験器を使用して剥離角１８０°で剥離試験（引っ張り速度３００ｍｍ／分；単位ｇ／２５ｍｍ幅）行い、剥離後の評価試料の状態を目視で観察した。剥離状態を４段階で評価した。◎、○、△の評価であれば、実用上、問題のないレベルである。
◎：剥離不可、あるいはＰＥＴ基材が破断した。（極めて良好）
〇：ＰＥＴ基材が破壊しながら剥がれた。（良好）
△：ＰＥＴ基材の破壊と、ＰＥＴ基材と接着剤層が界面の剥離の混合で剥がれた。（使用可）
×：ＰＥＴ基材と接着剤層が界面で剥がれた。（使用不可）
【０１２０】
【表１】
2020041108.tif 000002
【０１２１】
【表２】
2020041108.tif 000003
【０１２２】
【表３】
2020041108.tif 000004
【０１２３】
表１〜３の結果から実施例は、接着力および低温、高温接着力が良好であり、ヘイズが低いため透明性が良好で、高い水準にまで屈折率を制御できる接着剤であることが分かる。このため、光学部材として好適に使用できる。
一方、比較例１では無機酸化物を有しないため、屈折率調整が難しい。比較例２は質量平均分子量７００以上のエポキシ（メタ）アクリレート系オリゴマー（Ａ−１）を使用していないため無機酸化物の分散が困難であり透明性が得られず、更に接着性能も劣る。比較例３は質量平均分子量７００以上のポリエステル（メタ）アクリレート系オリゴマー（Ａ−１）を使用していないため無機酸化物の分散が困難であり透明性が得られず、更に接着性能も劣る。比較例４では、水酸基等を有する（メタ）アクリレート系モノマー（Ｂ）の量の方がエポキシ（メタ）アクリレート系オリゴマーより少ないため無機酸化物の分散自体はできるものの、接着力が劣っていた。比較例５では水酸基等を有する（メタ）アクリレート系モノマー（Ｂ）を含有しないため接着力が悪かった。